(57)【要約】      （修正有）【課題】離型性及びヒートシール性に優れた離型性積層フィルム及び包装体の提供。【解決手段】基材層１１と、基材層１１上に設けられ、ポリオレフィン系樹脂及びポリアルキレンオキサイドを含む離型層１２とを具備する離型性積層フィルム１。離型層１２に含まれる水との親和性が高いポリアルキレンオキサイドにより、離型層１２の表面が親水性になり、離型層１２の表面に水の膜を形成するので、離型層１２に疎水性を付与した場合と比較して大幅に離型性が向上する。【選択図】図１
2018153983.tif 000002
【特許請求の範囲】
【請求項１】
基材層と、
前記基材層上に設けられ、ポリオレフィン系樹脂及びポリアルキレンオキサイドを含む離型層とを具備することを特徴とする、離型性積層フィルム。
【請求項２】
前記離型層は、水との接触角が９０°以下である、請求項１に記載の離型性積層フィルム。
【請求項３】
前記離型層は、前記ポリアルキレンオキサイドの含有量が、０．５質量％以上５０質量％以下である、請求項１又は請求項２に記載の離型性積層フィルム。
【請求項４】
前記離型層は、厚さが１μｍ以上１００μｍ以下である、請求項１から請求項３のいずれか１項に記載の離型性積層フィルム。
【請求項５】
前記基材層が、ポリオレフィン系樹脂、ポリアミド系樹脂、ポリエステル系樹脂、及びエチレン酢酸ビニル系樹脂からなる群から選択された少なくとも１種を含有する、請求項１から請求項４のいずれか１項に記載の離型性積層フィルム。
【請求項６】
共押出フィルムである、請求項１から請求項５のいずれか１項に記載の離型性積層フィルム。
【請求項７】
ラミネートフィルムである、請求項１から請求項５のいずれか１項に記載の離型性積層フィルム。
【請求項８】
請求項１から請求項７のいずれか１項に記載の離型性積層フィルムを含む包装体。
【請求項９】
前記離型層が、基材層に対して被包装体側に設けられた、請求項８に記載の包装体。
【発明の詳細な説明】
【技術分野】
【０００１】
本発明は、離型性積層フィルム及び包装体に関し、例えば、水分を含む食品などに対して良好な離型性を有する離型性積層フィルム及び包装体に関する。
【背景技術】
【０００２】
従来より、透明樹脂フィルムを用いた食品包装が広く行われているが、市場の拡大や消費者のニーズの多様化に伴い、透明樹脂フィルムに対する要求品質は高まってきている。特に、透明樹脂フィルムにおいては、食品用包装体として内容物を取り出す際に包装体内に内容物が残らないよう離型性の向上が望まれている。また、ブロー成形や射出成型による製造される包装体だけでなく、フィルムを深絞り成型により包装体に成型し、内容物の充填までを一括して行える製造、輸送コストを抑えられる深絞り成型用フィルムの需要が高まっている。
【０００３】
透明樹脂フィルムに対する離型性付与のために、基材となるフィルムの上への離型剤のコーティング及びフィルムを製膜する際に基材となる樹脂への離型剤の添加などが行われている。離型性を付与した透明樹脂フィルムとしては、例えば、生分解性フィルムにシリコーンコート層を塗布した離型フィルム（例えば、特許文献１参照）、基材層上に凹凸付与剤を含むアンカーコート層と疎水化処理された無機粒子を含む非付着層とを塗布した離型フィルム（例えば、特許文献２参照）及び合成樹脂にシリコーンオイルとポリラクトン変性ポリシロキサンを添加したフィルムが提案されている（例えば、特許文献３参照）。
【先行技術文献】
【特許文献】
【０００４】
【特許文献１】特開２００７−０９０６５２号公報
【特許文献２】特開２０１６−０４３９９０号公報
【特許文献３】特開平８−００３４５５号公報
【発明の概要】
【発明が解決しようとする課題】
【０００５】
しかしながら、特許文献１、２に記載の離型性フィルムでは、塗工液を塗布した後に乾燥工程及び長時間のエージング工程を必要とするので、製造コストが増大する場合がある。また、塗布工程を有する場合、製袋品向けのチューブ原反に適用することができず、基材フィルムの製造方法が制限される場合及びヒートシール性が低下する場合がある。また、特許文献３に記載のフィルムでは、合成樹脂に液状のシリコーンオイルを練り込むために、スクリュー形状、押出機の種類などが制限されてしまうこと、及び混練時に滑ってしまい分散不良になることが問題となる。また、特許文献１から特許文献３に記載の技術では、いずれもフィルムへの疎水性付与による離型性の向上が図られているが、必ずしも充分な離型性が得られない場合がある。
【０００６】
本発明は、このような実情に鑑みなされたものであり、離型性及びヒートシール性に優れた離型性積層フィルム及び包装体を提供することを目的とする。
【課題を解決するための手段】
【０００７】
本発明者らは鋭意検討した結果、ポリオレフィン系樹脂及びポリアルキレンオキサイドを含有する離型層を用いることにより、上記課題を解決できることを見いだし、本発明を完成させるに至った。すなわち、本発明は、以下のとおりである。
【０００８】
本発明に係る離型性積層フィルムは、基材層と、前記基材層上に設けられ、ポリオレフィン系樹脂及びポリアルキレンオキサイドを含む離型層とを具備することを特徴とする。
【０００９】
本発明に係る離型性積層フィルムによれば、離型層に含まれる水との親和性が高いポリアルキレンオキサイドにより、離型層の表面が親水性になり、離型層の表面に水の膜を形成するので、離型層に疎水性を付与した場合と比較して大幅に離型性が向上する。これにより、離型層の水との接触角が大幅に低下するので、離型層の表面が水分を含む食品などと接触した場合であっても、優れた離型性が得られる。そして、離型層に含まれるポリオレフィン系樹脂により十分なヒートシール性を得ることもできる。したがって、離型性及びヒートシール性に優れた離型性積層フィルム及び包装体を実現できる。
【００１０】
上記離型性積層フィルムにおいては、前記離型層は、水との接触角が９０°以下であることが好ましい。
【００１１】
上記離型性積層フィルムにおいては、前記離型層の前記ポリアルキレンオキサイドの含有量が、０．５質量％以上５０質量％以下であることが好ましい。
【００１２】
上記離型性積層フィルムにおいては、前記離型層は、厚さが１μｍ以上１００μｍ以下であることが好ましい。
【００１３】
上記離型性積層フィルムにおいては、前記基材層が、ポリオレフィン系樹脂、ポリアミド系樹脂、ポリエステル系樹脂、及びエチレン酢酸ビニル系樹脂からなる群から選択された少なくとも１種を含有することが好ましい。
【００１４】
上記離型性積層フィルムにおいては、共押出フィルムであることが好ましい。
【００１５】
上記離型性積層フィルムにおいては、ラミネートフィルムであることが好ましい。
【００１６】
本発明に係る包装体は、上記離型性積層フィルムを含むことを特徴とする。
【００１７】
上記包装体においては、前記離型層が、基材層に対して被包装体側に設けられたことが好ましい。
【発明の効果】
【００１８】
本発明によれば、離型性及びヒートシール性に優れた離型性積層フィルム及び包装体を実現できる。
【図面の簡単な説明】
【００１９】
【図１】図１は、本発明の実施の形態に係る離型性積層フィルムの断面模式図である。
【図２】図２は、本発明の実施の形態に係る包装体の模式図である。
【発明を実施するための形態】
【００２０】
以下、本発明の実施の形態について、添付図面を参照して説明するが、本発明は、以下の実施の形態によって何ら限定されるものではない。
【００２１】
図１は、本発明の実施の形態に係る離型性積層フィルムの断面模式図である。図１に示すように、本実施の形態に係る離型性積層フィルム１は、熱可塑性樹脂などを含有する基材層１１と、基材層１１上に設けられ、ポリオレフィン系樹脂及びポリアルキレンオキサイドを含有する離型層１２とを含む。以下、本実施の形態に係る離型性積層フィルム１の各種構成要素について詳細に説明する。
【００２２】
基材層１１としては、例えば、一般的に用いられる熱可塑性樹脂を含むものであれば制限はない。これらの熱可塑性樹脂の中でも、基材層１１としては、離型性積層フィルム１の深絞り成形性、耐ピンホール性及び強度を向上する観点又は防湿性及び離型性積層フィルム１に適度なコシを付与する観点から、ポリオレフィン系樹脂、ポリアミド系樹脂、ポリエステル系樹脂及びエチレン酢酸ビニル系樹脂からなる群から選択された少なくとも１種を含むことが好ましい。
【００２３】
基材層１１としては、ポリオレフィン系樹脂（ＰＯ）層を含むものが好ましい。基材層１１がポリオレフィン系樹脂を含むことにより、離型層１２との層間接着性が向上すると共に、離型性積層フィルム１の厚さ増大による離型性積層フィルム１の強度増大が可能となり、離型層１２を必要最小限の厚さにすることができる。
【００２４】
基材層１１に用いられるポリオレフィン系樹脂としては、例えば、離型層１２に用いられるポリエチレン系樹脂と同様の樹脂、ホモポリプロピレン及びプロピレン−α−オレフィン共重合体などのポリプロピレン系樹脂、エチレン−酢酸ビニル共重合体（ＥＶＡ）などが挙げられる。α−オレフィンとしては、例えば、エチレン、１−ブテン、１−ペンテン、１−ヘキセン、４−メチル−１−ペンテン、１−オクテンなどが挙げられる。
【００２５】
基材層１１としては、離型性積層フィルム１に深絞り成形性、耐ピンホール性、強度をより向上させる観点から、ポリアミド系樹脂（ＰＡ）を含むものが好ましい。また、基材層１１は、複数の層が積層されていてもよい。基材層１１が複数の層が積層されている場合、ポリアミド樹脂層は、基材層１１の少なくとも１層に含まれていることが好ましい。
【００２６】
基材層１１としては、防湿性及び離型性積層フィルム１に適度なコシを付与する観点からは、ポリプロピレン系樹脂（ＰＰ）を含むことが好ましい。基材層１１として、酸素バリア性を付与する観点から、エチレン-酢酸ビニル共重合体けん化物（ＥＶＯＨ）からなる層を配すること好ましい。基材層１１として、フィルムに強度及び印刷適性を付与する観点からは、ポリエステル系樹脂を含むことが好ましい。
【００２７】
離型性積層フィルム１においては、離型層１２がポリオレフィン系樹脂を含有するので、離型性積層フィルム１２を包装体として使用する際に十分なヒートシール性を付与することが可能となる。ポリオレフィン系樹脂としては、例えば、ランダムポリプロピレン、ホモポリプロピレン、ブロックポリプロピレンなどのポリプロピレン系樹脂、ポリブテン系樹脂、低密度ポリエチレン、直鎖状低密度ポリエチレン、超低密度ポリエチレン、中密度ポリエチレン、高密度ポリエチレン及び超高密度ポリエチレンなどのポリエチレン樹脂、エチレン−プロピレン共重合体、エチレン‐ブテン−１共重合体、エチレン‐オクテン−１共重合体、プロピレン−ブテン−１共重合体、エチレン-酢酸ビニル共重合体、エチレン-アクリル酸共重合体、エチレン-メタクリル酸共重合体などの共重合体が挙げられる。これらは、１種を単独で用いてもよく、２種以上を併用してもよい。また、ポリオレフィン系樹脂としては、複数種をブレンドすることにより、イージーピール性（ＥＰ）を付与することもできる。これらの中でも、ポリオレフィン系樹脂としては、耐熱性及びヒートシール性を向上する観点から、ランダムポリプロピレン、ブロックポリプロピレン、直鎖状低密度ポリエチレン、低密度ポリエチレン及び高密度ポリエチレンが好ましい。
【００２８】
また、離型層１２としては、被包装体を包装する際のヒートシール性を調整する観点から、ポリエステル系樹脂、ポリスチレン系樹脂、アクリル系樹脂、ナイロン系樹脂などを含有してもよい。
【００２９】
ポリオレフィン系樹脂としては、包装体のヒートシールが一般に１２０℃以上１６０℃で行われる観点から、融点１００℃以上１５５℃以下の範囲のものが好ましい。また、ポリオレフィン系樹脂としては、レトルト包装に用いる場合には１２０℃以上１５５℃以下の範囲であることがより好ましい。ポリオレフィン系樹脂の融点は、ＪＩＳ  Ｋ  ７１２１に準ずる方法で測定することができる。
【００３０】
離型層１２のポリオレフィン系樹脂のメルトフローレート（ＪＩＳ  Ｋ  ７２１０）は、０．１ｇ／１０分以上５０ｇ／１０分以下が好ましく、１ｇ／１０分以上１０ｇ／１０分以下がより好ましい。
【００３１】
また、離型性積層フィルム１においては、離型層１２がポリアルキレンオキサイドを含有するので、ポリアルキレンオキサイドの酸素原子により離型層１２と水分との親和性が向上する。これにより、離型層１２の表面１２Ａが親水性となるので、離型層１２に疎水性を付与する場合と比較して離型性が格段に向上すると考えられる。
【００３２】
ポリアルキレンオキサイドとしては、離型層１２の表面１２Ａが親水性となるものであれば特に制限はない。ポリアルキレンオキサイドとしては、例えば、エチレンオキサイド（エチレングリコール）、プロピレンオキサイド（プロピレングリコール）、ブチレンオキサイド（ブチレングリコール）、１，２-ブチレンオキサイド、１，３-ブチレンオキサイド、１，４-ブチレンオキサイド、２，３-ブチレンオキサイド、ペンチルオキサイド（ペンチルグリコール）などの重合体が挙げられる。これらのアルキレンオキサイドは、単独で用いてもよく、２種以上の共重合体であってもよい。これらの中でも、離型性を発現する観点、及び入手しやすく扱いやすい観点からポリエチレンオキサイド、ポリプロピレンオキサイド、ポリエチレンオキサイド-ポリプロピレンオキサイド共重合体が好ましく、ポリエチレンオキサイドがより好ましい。
【００３３】
ポリアルキレンオキサイドとしては、重量平均分子量（Ｍｗ）が１万以上６００万以下のものが好ましく、２万以上５００万以下のものがより好ましく、３万以上４００万以下のものが更に好ましい。ポリアルキレンオキサイドの重量平均分子量が１万以上であると、ブリードアウトによる離型性低下が起きにくく、重量平均分子量が６００万以下であると分散不良による強度低下や離型性低下が起きにくい。
【００３４】
離型層１２におけるポリアルキレンオキサイドの含有量としては、充分な離型性が得られる観点から、質量割合で０．５質量％以上が好ましく、０．７質量%以上がより好ましく、１質量%以上が更に好ましい。また、離型層１２におけるポリアルキレンオキサイドの含有量の上限に制限はないが、ポリオレフィン系樹脂との分散不良による離型性積層フィルム１の強度低下及び透明性の低下を防ぐ観点、及び加熱処理等を施す際の耐熱性を向上する観点から、質量割合で５０質量％以下が好ましく、４５質量%以下がより好ましく、４０質量％以下が更に好ましい。
【００３５】
離型層１２には、離型性能を阻害しない限り、添加剤を加えることができる。添加剤としては、アンチブロッキング剤、スリップ剤、加工助剤、酸化防止剤、紫外線吸収剤などが挙げられる。
【００３６】
離型層１２の蒸留水との接触角は９０°以下が好ましく、８９．５°以下がより好ましく、８９°以下が更に好ましい。接触角が９０°以上であることにより、お餅などの水分を含有する食品の包装に用いられる場合であっても充分な離型性能が得られる。蒸留水との接触角は、離型層に蒸留水を滴下した後、２０秒後の離型層１２と滴下した蒸留水表面とがなす角度を測定した。
【００３７】
離型層１２の厚みは、充分なヒートシール性が得られる観点及び製造コストを低減する観点から、１μｍ以上１００μｍ以下が好ましく、２μｍ以上５０μｍ以下がより好ましい。また、離型性積層フィルム１に他の熱可塑性樹脂層を配置して多層フィルムとする場合には、他層の機能及び厚みを勘案して調整することにより、離型層１２の厚みを適度は範囲に設定できる。
【００３８】
離型層１２におけるＪＩＳ  Ｋ  ７１０５に準拠した厚み１０μｍにおける内部ヘーズは、内容物である被包装体の充分な視認性を確保する観点から、３０％以下が好ましく、２０％以下がより好ましく、１５％以下が更に好ましい。
【００３９】
また、離型性積層フィルム１においては、基材層１１と離型層１２との間に接着性樹脂（ＡＤ）を積層してもよく、接着性樹脂層を介して複数の基材層１１を積層してもよい。離型性積層フィルム１の層構成としては、例えば、以下のものが挙げられる。なお、下記においては、接着性樹脂層の表記を省いて、基材層（各層）／離型層の順に記載している。これらの中でも、離型性積層フィルム１の強度、深絞り成形適性、製造コストの点から、（２−１）、（２−２）、（４−１）、（４−２）の層構成が好ましい。
（１）      基材層（ＰＯ）／離型層
（２−１）  基材層（ＰＡ）／離型層
（２−２）  基材層（ＰＡ）／基材層（ＰＯ）／離型層
（３−１）  基材層（ＰＡ）／基材層（ＥＶＯＨ）／離型層
（３−２）  基材層（ＰＡ）／基材層（ＥＶＯＨ）／基材層（ＰＯ）／離型層
（４−１）  基材層（ＰＥ又はＰＰ）／基材層（ＰＡ）／離型層
（４−２）  基材層（ＰＥ又はＰＰ）／基材層（ＰＡ）／離型層
（５−１）  基材層（ＰＥ又はＰＰ）／基材層（ＰＡ）／基材層（ＥＶＯＨ）／離型層
（５−２）  基材層（ＰＥ又はＰＰ）／基材層（ＰＡ）／基材層（ＥＶＯＨ）／基材層（ＰＯ）／離型層
（５−３）  基材層（ＰＥ又はＰＰ）／基材層（ＰＡ）／基材層（ＥＶＯＨ）／離型層
（６−１）  基材層（ＰＥ又はＰＰ）／基材層（ＥＶＯＨ）／基材層（ＰＡ）／離型層
（６−２）  基材層（ＰＥ又はＰＰ）／基材層（ＥＶＯＨ）／基材層（ＰＡ）／基材層（ＰＯ）／離型層
（７−１）  基材層（ＥＶＯＨ）／離型層
（７−２）  基材層（ＥＶＯＨ／基材層（ＰＯ）／離型層
（８−１）  基材層（ＰＥＴ）／離型層
（８−２）  基材層（ＰＥＴ）／基材層（ＰＯ）／離型層
【００４０】
基材層１１と離型層１２の厚さの比に特に制限はない。基材層１１と離型層１２の厚さの比としては、例えば、１：５００〜１：１が好ましい。
【００４１】
離型性積層フィルム１は、公知の方法で、例えば、共押出法、ドライラミネート法、押出ラミネート法、ホットメルトラミネート法などで製造することができる。離型性積層フィルム１は、ドライラミネート法で製造することにより、基材層１１と離型層１２とが押出温度及び製造方法が異なっても積層することなどが可能となり好ましい。製造コストを低減する観点から、押出しラミネート法により、予め製造した基材層１１からなるフィルムに、離型層１２を積層することなどが可能となるため好ましく、共押出法により、基材層１１と離型層１２とを積層して製造することが可能となり更に好ましい。
【００４２】
離型性積層フィルム１は、内容物に応じて包装形態、層構成を適宜選択することができる。包装形態の例を以下に示す。
（１）深絞り包装
（２）パウチ包装
（３）ピロー包装
（４）真空包装
【００４３】
深絞り包装用途には、絞り加工を行う際に延伸しやすい厚手の無延伸で製造した上記離型性積層フィルムが好ましい。パウチ包装、ピロー包装及び真空包装には、無延伸にて製造した上記実施の形態に係る離型性積層フィルムと、強度及びガスバリア性の付与の観点から、例えば、二軸延伸ポリエステルフィルムなどの延伸フィルムとを、ドライラミネート法等で積層した離型性積層フィルムが好ましい。
【００４４】
次に、上記実施の形態に係る離型性積層フィルムを用いた包装体について説明する。図２は、本実施の形態に係る包装体２の模式図である。図２に示すように、包装体２は、一対の上記実施の形態に係る一対の離型性積層フィルム１Ａ，１Ｂの間に、水分を含有する食品であるお餅１３を包装するものである。包装体２においては、一対の離型性積層フィルム１Ａ，１Ｂは、離型層１２（図２において不図示、図１参照）が被包装体となるお餅１３側に配置され、離型層１２とお餅１３とが接触する。離型性積層フィルム１Ａ，１Ｂは、端部にシール部２１Ａ，２１Ｂが設けられ、中央部に冷凍又はチルド状態のお餅１３が配置される。そして、包装体２においては、一対の離型性積層フィルム１Ａ，１Ｂ間の空気を排気した後に、シール部２１Ａ，２１Ｂをヒートシールにより接着することにより、離型性積層フィルム１Ａ，１Ｂの間にお餅１３が包装される。その後、加熱による殺菌処理が施された後に保存される。包装体２においては、包装体２からお餅１３を取出す際に、お餅１３と直接接触する離型性積層フィルム１Ａ，１Ｂの表面の離型層１２の表面が親水性となるので、お餅１３を離型性積層フィルム１Ａ，１Ｂにくっつくことなく引き剥がすことができる。また、離型層１２は、ポリオレフィン系樹脂及びポリアルキレンオキサイドを含むので、お餅１３の離型性に優れるだけでなく、加熱殺菌による耐熱性、加熱に伴うカールを防ぐこともできる。なお、上記実施の形態に係る離型性積層フィルム１Ａ，１Ｂは、上述したお餅１３の包装以外にも、豆腐などの水分を含む食品及び物品などに対して良好な離型性を有すると共に、包装体として用いる際に要求されるヒートシール性を有する。
【００４５】
以上説明したように、上記実施の形態に係る離型性積層フィルムによれば、離型層に含まれる水との親和性が高いポリアルキレンオキサイドにより、離型層の表面が親水性になり、離型層の表面に水の膜を形成するので、離型層に疎水性を付与した場合と比較して大幅に離型性が向上する。これにより、離型層の水との接触角が大幅に低下するので、離型層の表面が水分を含む食品などと接触した場合であっても、優れた離型性が得られる。そして、離型層に含まれるポリオレフィン系樹脂により十分なヒートシール性を得ることもできる。したがって、離型性及びヒートシール性に優れた離型性積層フィルム及び包装体を実現できる。
【実施例】
【００４６】
以下、本発明の効果を明確にするために実施した実施例に基づいて本発明をより詳細に説明する。なお、本発明は、以下の実施例及び比較例によって何ら限定されるものではない。
【００４７】
（実施例１）
基材層としては、ポリアミド樹脂（ＢＡＳＦ社製）を用いた。離型層としては、ポリオレフィン樹脂Ａ（ランダムポリプロピレン樹脂、プライムポリマー製、融点１４８℃、ＭＦＲ約７．０ｇ／１０分）９７質量％とポリアルキレンオキサイドＡ（ポリエチレンオキサイド、明成化学工業社製、重量平均分子量１１万）３質量％を配合し、ドライブレンドしたものを用いた。単軸押出機を用いて基材層の樹脂及び離型層の樹脂をＴダイ法により樹脂温度２５０℃で共押出成形した後、５０℃のキャストロールで急冷製膜し、総厚み１００μｍの無延伸多層ヒートシール性フィルムとしての離型性積層フィルムを得た。得られた離型性積層フィルムの接触角、シール評価、離型性及びヘーズを測定した。結果を下記表１に示す。
【００４８】
（実施例２）
ポリオレフィン樹脂Ａを９９質量％とし、ポリアルキレンオキサイドＡに代えて、ポリアルキレンオキサイドＢ（ポリエチレンオキサイド、明成化学工業社製、重量平均分子量４０万〜５５万）を１質量％用いたこと以外は実施例１と同様に離型性積層フィルムを作製して評価した。結果を下記表１に示す。
【００４９】
（実施例３）
ポリアルキレンオキサイドＡに代えて、ポリアルキレンオキサイドＢを３質量％用いたこと以外は実施例２と同様に離型性積層フィルムを作製して評価した。結果を下記表１に示す。
【００５０】
（実施例４）
ポリアルキレンオキサイドＡに代えて、ポリアルキレンオキサイドＣ（ポリエチレンオキサイド、明成化学工業社製、重量平均分子量３００万）を３質量％用いたこと以外は実施例1と同様に離型性積層フィルムを作製して評価した。結果を下記表１に示す。
【００５１】
（実施例５）
ポリオレフィン系樹脂Ａに代えてポリオレフィン系樹脂Ｂ（ランダムポリプロピレン樹脂、日本ポリプロ社製、融点１２１℃、ＭＦＲ約７．０ｇ／１０分）を９７質量％用いたこと以外は実施例３と同様に離型性積層フィルムを作製して評価した。結果を下記表１に示す。
【００５２】
（実施例６）
ポリオレフィン系樹脂Ａを９５質量％用いたこと、及びポリアルキレンオキサイドＢを５質量％用いたこと以外は実施例３と同様に離型性積層フィルムを作製して評価した。結果を下記表１に示す。
【００５３】
（実施例７）
ポリオレフィン系樹脂Ａを９０質量％用いたこと、及びポリアルキレンオキサイドＢを１０質量％用いたこと以外は実施例３と同様に離型性積層フィルムを作製して評価した。結果を下記表１に示す。
【００５４】
（実施例８）
ポリオレフィン系樹脂Ａを８５質量％用いたこと、及びポリアルキレンオキサイドＢを１５質量％用いたこと以外は実施例３と同様に離型性積層フィルムを作製して評価した。結果を下記表１に示す。
【００５５】
（実施例９）
ポリオレフィン系樹脂Ａを６０質量％用いたこと、及びポリアルキレンオキサイドＢを４０質量％用いたこと以外は実施例３と同様に離型性積層フィルムを作製して評価した。結果を下記表１に示す。
【００５６】
（実施例１０）
ポリアルキレンオキサイドＢに代えて、ポリアルキレンオキサイドＤ（ポリエチレンオキサイド、明成化学工業社製、重量平均分子量２５万〜４０万）を５質量％用いたこと以外は実施例６と同様に離型性積層フィルムを作製して評価した。結果を下記表１に示す。
【００５７】
（実施例１１）
ポリオレフィン系樹脂Ａに代えてポリオレフィン系樹脂Ｃ（直鎖状低密度ポリエチレン（ＬＬＤＰＥ）（プライムポリマー社製、融点１２３℃、ＭＦＲ２．１ｇ／１０分）を９７質量％用いたこと以外は実施例４と同様に離型性積層フィルムを作製して評価した。結果を下記表１に示す。
【００５８】
（比較例１）
ポリオレフィン系樹脂Ａを１００質量％用いたこと、及びポリアルキレンオキサイドＡを用いなかったこと以外は実施例１と同様に離型性積層フィルムを作製して評価した。結果を下記表１に示す。
【００５９】
（比較例２）
ポリアルキレンオキサイドＡに代えて、界面活性剤（非イオン界面活性剤、東邦化学工業社製、融点５８℃）を３質量％用いたこと以外は実施例１と同様に離型性積層フィルムを作製して評価した。結果を下記表１に示す。
【００６０】
（比較例３）
界面活性剤に代えてグリセリン酸エステル（理研ビタミン社製）を３質量％用いたこと以外は比較例２と同様に離型性積層フィルムを作製して評価した。結果を下記表１に示す。
【００６１】
（比較例４）
シリコーン塗布ＰＥＴフィルム（三菱樹脂製）を離型性積層フィルムとして用いて、実施例１と同様にして評価した。結果を下記表１に示す。
【００６２】
（１）接触角の測定
離型性積層フィルムの表面に蒸留水を滴下した後、２０秒後の離型層表面と液滴表面とがなす角度を測定した。以下の基準で評価を行った。
○：９０度未満 
×：９０度以上
【００６３】
（２）ヒートシール性
得られた離型性積層フィルムの離型層同士をヒートシーラーによって、１６０℃、３ｋｇ／ｃｍ２、シール時間２秒の条件でヒートシールした後、幅１５ｍｍの短冊上に切断した。１８０°剥離試験にて、剥離速度２００ｍｍ／分にて剥離して剥離強度を測定し、以下の基準で評価した。
○：１ｋｇｆ／１５ｍｍ幅以上
△：０．５ｋｇｆ／１５ｍｍ幅以上１ｋｇｆ／１５ｍｍ幅未満
×：０．５ｋｇｆ／１５ｍｍ幅未満
【００６４】
（３）離型性
離型性積層フィルムの離型層上にお餅を置き、包装した後、冷蔵保存にて６時間静置した。６時間静置後に離型性積層フィルムを取り出し、離型性積層フィルムからお餅を剥がした際の離型層上へのお餅の付着を以下基準で評価した。
○：離型層上へのお餅の付着がない
×：離型層上にお餅が貼りつき、お餅が伸びてしまう
【００６５】
（４）内部ヘーズ
ＪＩＳ  Ｋ  ７１０５に準拠して離型層の内部ヘーズを測定した。
【００６６】
【表１】
2018153983.tif 000003
【００６７】
表１から分かるように、上記実施例に係る離型性積層フィルムは、離型層がポリアルキレンオキサイドとポリオレフィン系樹脂とを含有するので、水に対する接触角が９０°以下となり、良好な離型性を有すると共に、充分なヒートシール性も有していた。これに対して、比較例１、２、４は、いずれもポリアルキレンオキサイドを含有せず、水との接触角が９０°以上であるので、親水性がなく、離型性が悪化した。比較例３は、水との接触角が９０°以下であるが、ポリアルキレンオキサイドを含有しないので、離型性が不十分であった。また、比較例４はシリコーン塗布がされているので、ヒートシール性が発現しなかった。
【産業上の利用可能性】
【００６８】
本発明は、親水性を付与することにより優れた離型性を有すると共に、包装体として用いる際に要求されるヒートシール性をも兼備した離型性積層フィルムが得られるという効果を有し、例えば、水分を含む食品及び物品の包装材に好適に使用できる。
【００６９】
１  離型性積層フィルム
１１  基材層
１２  離型層
１３  お餅
２１Ａ，２１Ｂ  シール部
【図１】
2018153983.tif 000004
【図２】
2018153983.tif 000005